СПОСОБЫ ПОЛУЧЕНИЯ КАТАЛИЗАТОРА С ИСПОЛЬЗОВАНИЕМ ГИДРАТИРОВАННЫХ РЕАГЕНТОВ

1. Композиция предварительного катализатора, содержащая:
а) носитель из хромированного диоксида кремния, содержащий диоксид кремния, в котором количество диоксида кремния находится в диапазоне от около 70 мас.% до около 95 мас.% от общей массы носителя из диоксида кремния, и хром в количестве от около 0,1 мас.% до около 5 мас.% от количества диоксида кремния;
b) титансодержащее соединение, в котором количество титана находится в диапазоне от около 0,1 мас.%  до около 20 мас.% от количества диоксида кремния;
c) по меньшей мере две карбоновые кислоты, где эквивалентное молярное отношение титансодержащего соединения к карбоновым кислотам находится в диапазоне от около 1:1 до около 1:4; и
d) азотсодержащее соединение, в котором эквивалентное молярное отношение титансодержащего соединения к азотсодержащему соединению находится в диапазоне от около 1:0,5 до около 1:10.
2. Композиция предварительного катализатора, содержащая:
а) носитель из хромированного диоксида кремния, содержащий диоксид кремния, в котором количество диоксида кремния находится в диапазоне от около 70 мас.%  до около 95 мас.%  от общей массы носителя из диоксида кремния, и хром в количестве от около 0,1 мас.% до около 5 мас.%  от количества диоксида кремния;
b) титансодержащее соединение, в котором количество титана находится в диапазоне от около 0,1 мас.% до около 20 мас.% от количества диоксида кремния;
c) по меньшей мере две карбоновые кислоты, где эквивалентное молярное отношение титансодержащего соединения к карбоновым кислотам находится в диапазоне от около 1:1 до около 1:4;
d) азотсодержащее соединение с молекулярной формулой, содержащей по меньшей мере один атом азота, где эквивалентное молярное отношение титансодержащего соединения к азотсодержащему соединению находится в диапазоне от около 1:0,5 до около 1:10; и
f) пероксидсодержащее соединение, в котором эквивалентное молярное отношение титансодержащего соединения к пероксидсодержащему соединению находится в диапазоне от около 1:1 до около 1:20.
3. Композиция предварительного катализатора по п.2, в которой пероксидсодержащее соединение включает органические пероксиды, диацилпероксиды, пероксидикарбонаты, монопероксикарбонаты, пероксикетали, пероксиэфиры, диалкилпероксиды, гидропероксиды или их комбинацию.
4. Композиция предварительного катализатора по п.2, в которой пероксидсодержащее соединение включает пероксид водорода, ди-трет-бутилпероксид, бензоилпероксид, дикумилпероксид, гидропероксид кумола, трет-бутилгидропероксид, фталоилпероксид или их комбинацию.
5. Композиция предварительного катализатора по п.2, в которой по меньшей мере две карбоновые кислоты включают уксусную кислоту, лимонную кислоту, глюконовую кислоту, гликолевую кислоту, глиоксиловую кислоту, молочную кислоту, яблочную кислоту, малоновую кислоту, щавелевую кислоту, фосфоноуксусную кислоту, винную кислоту, глицериновую кислоту, глюконовую кислоту, миндальную кислоту, 2,4-гидроксибензойную кислоту, 2,6-пиридиндикарбоновую кислоту, нитротриуксусную кислоту, α-гидроксиизомасляную кислоту, метилмалоновую кислоту, фенилмалоновую кислоту, диглюконовую кислоту, иминодиуксусную кислоту, гидроксиметил-2-масляную кислоту или их комбинацию.
6. Композиция предварительного катализатора по п.2, в которой азотсодержащее соединение включает алканоламин, амид, амин, алкиламин, гидроксид аммония, анилин, гидроксиламин, мочевину или их комбинацию.
7. Композиция предварительного катализатора, содержащая:
а) носитель из диоксида кремния, содержащий диоксид кремния, в которой количество диоксида кремния находится в диапазоне около от 70% мас. до около 95% мас. от общей массы носителя из диоксида кремния;
b) хромсодержащее соединение, в котором количество хрома находится в диапазоне от около 0,1 мас.% до около 5 мас.% от количества диоксида кремния;
c) титансодержащее соединение, в котором количество титана находится в диапазоне от около 0,1 мас.% до около 20 мас.% от количества диоксида кремния;
d) карбоновую кислоту, в которой эквивалентное молярное отношение титансодержащего соединения к карбоновой кислоте находится в диапазоне от около 1:1 до около 1:4;
e) пероксидсодержащее соединение, в котором эквивалентное молярное отношение титансодержащего соединения к пероксидсодержащему соединению находится в диапазоне от около 1:1 до около 1:20; и
f) кислый фенол, в котором эквивалентное молярное отношение титансодержащего соединения к кислому фенолу находится в диапазоне от около 1:1 до около 1:5.
8. Композиция предварительного катализатора по п.7, в которой кислый фенол включает катехол, салициловый спирт, салициловую кислоту, фталевую кислоту или любую их комбинацию.
9. Композиция предварительного катализатора по п.7, в которой пероксидсодержащее соединение включает органические пероксиды, диацилпероксиды, пероксидикарбонаты, монопероксикарбонаты, пероксикетали, пероксиэфиры, диалкилпероксиды, гидропероксиды или их комбинацию.
10. Композиция предварительного катализатора по п.7, в которой содержащее пероксид соединение включает пероксид водорода, ди-трет-бутилпероксид, бензоилпероксид, дикумилпероксид, гидропероксид кумола, трет-бутилгидропероксид, фталоилпероксид или их комбинацию.
11. Композиция предварительного катализатора по п.7, в которой карбоновая кислота включает уксусную кислоту, лимонную кислоту, глюконовую кислоту, гликолевую кислоту, глиоксиловую кислоту, молочную кислоту, яблочную кислоту, малоновую кислоту, щавелевую кислоту, фосфоноуксусную кислоту, винную кислоту, глицериновую кислоту, глюконовую кислоту, миндальную кислоту, 2,4-гидроксибензойную кислоту, 2,6-пиридиндикарбоновую кислоту, нитротриуксусную кислоту, α-гидроксиизомасляную кислоту, метилмалоновую кислоту, фенилмалоновую кислоту, диглюконовую кислоту, иминодиуксусную кислоту, гидроксиметил-2-масляную кислоту или их комбинацию.
12. Композиция предварительного катализатора, содержащая:
а) носитель из диоксида кремния, содержащий диоксид кремния, в которой количество диоксида кремния находится в диапазоне около от 70 мас.% до около 95 мас.% от общей массы носителя из диоксида кремния;
b) хромсодержащее соединение, в котором количество хрома находится в диапазоне от около 0,1 мас.% до около 5 мас.% от количества диоксида кремния;
c) титансодержащее соединение, в котором количество титана находится в диапазоне от около 0,1 мас.% до около 20 мас.% от количества диоксида кремния;
d) одну или более карбоновых кислот, где эквивалентное молярное отношение титансодержащего соединения к карбоновым кислотам находится в диапазоне от около 1:1 до около 1:4;
e) одно или более азотсодержащих соединений, где эквивалентное молярное отношение титансодержащего соединения к азотсодержащему соединению находится в диапазоне от около 1:0,5 до около 1:10;
f) одно или более пероксидсодержащих соединений, где эквивалентное молярное отношение титансодержащего соединения к пероксидсодержащим соединениям находится в диапазоне от около 1:0,5 до около 1:50; и
g) один или более кислых фенолов, где эквивалентное молярное отношение титансодержащего соединения к кислым фенолам находится в диапазоне от около 1:1 до около 1:5.
13. Композиция предварительного катализатора по п.12, в которой один или более кислых фенолов включают катехол, салициловый спирт, салициловую кислоту, фталевую кислоту или любую их комбинацию.
14. Композиция предварительного катализатора по п.12, в которой одно или более пероксидсодержащих соединений включают органические пероксиды, диацилпероксиды, пероксидикарбонаты, монопероксикарбонаты, пероксикетали, пероксиэфиры, диалкилпероксиды, гидропероксиды или их комбинацию.
15. Композиция предварительного катализатора по п.12, в которой одно или более пероксидсодержащих соединений включают пероксид водорода, ди-трет-бутилпероксид, бензоилпероксид, дикумилпероксид, гидропероксид кумола, трет-бутилгидропероксид, фталоилпероксид или их комбинацию.
16. Композиция предварительного катализатора по п.11, в которой одна или более карбоновых кислот включают уксусную кислоту, лимонную кислоту, глюконовую кислоту, гликолевую кислоту, глиоксиловую кислоту, молочную кислоту, яблочную кислоту, малоновую кислоту, щавелевую кислоту, фосфоноуксусную кислоту, винную кислоту, глицериновую кислоту, глюконовую кислоту, миндальную кислоту, 2,4-гидроксибензойную кислоту, 2,6-пиридиндикарбоновую кислоту, нитротриуксусную кислоту, α-гидроксиизомасляную кислоту, метилмалоновую кислоту, фенилмалоновую кислоту, диглюконовую кислоту, иминодиуксусную кислоту, гидроксиметил-2-масляную кислоту или их комбинацию.
17. Композиция предварительного катализатора по п.12, в которой одно или более азотсодержащих соединений включают алканоламин, амид, амин, алкиламин, гидроксид аммония, анилин, гидроксиламин, мочевину или их комбинацию.
18. Композиция предварительного катализатора, полученная способом, включающим:
а) приготовление кислой смеси, включающей растворитель и по меньшей мере два компонента, выбранных из группы, состоящей из одной или нескольких карбоновых кислот, одного или нескольких кислых фенолов, одного или нескольких пероксидсодержащих соединений и одного или нескольких азотсодержащих соединений;
b) взаимодействие кислой смеси с хромсодержащим соединением, титансодержащим соединением и носителем из диоксида кремния с образованием продукта присоединения, где:
(i) эквивалентное молярное отношение титансодержащего соединения к одной или нескольким карбоновым кислотам, если они присутствуют в кислой смеси, составляет от около 1:1 до около 1:4,
(ii) эквивалентное молярное отношение титансодержащего соединения к одному или нескольким кислым фенолам, если они присутствуют в кислой смеси, составляет от около 1:1 до около 1:5,
(iii) эквивалентное молярное отношение титансодержащего соединения к одному или нескольким пероксидсодержащим соединениям, когда они присутствуют в кислой смеси, составляет от около 1:1 до около 1:20; и
(iv) эквивалентное молярное отношение титансодержащего соединения к одному или нескольким азотсодержащим соединениям, когда они присутствуют в кислой смеси, находится в диапазоне от около 1:0,5 до около 1:10; и
c) сушку продукта присоединения путем нагревания до температуры в диапазоне от около 50°C до около 150°С и поддержания температуры в диапазоне от около 50°С до около 150°С в течение периода времени от около 30 минут до около 6 часов для образования предварительного катализатора.
19. Композиция предварительного катализатора по п.18, в которой один или более кислых фенолов выбраны из группы, состоящей из катехола, салицилового спирта, салициловой кислоты, фталевой кислоты и любой их комбинации.
20. Композиция предварительного катализатора по п.18, в которой одно или более пероксидсодержащих соединений выбраны из группы, состоящей из органических пероксидов, диацилпероксидов, пероксидикарбонатов, монопероксикарбонатов, пероксикеталей, пероксиэфиров, диалкилпероксидов, гидропероксидов и любой их комбинации.
21. Композиция предварительного катализатора по п.18, в которой одно или более пероксид содержащих соединений выбраны из группы, состоящей из пероксида водорода, ди-трет-бутилпероксида, бензоилпероксида, дикумилапероксида, гидропероксида кумола, трет-бутилгидропероксида, фталоилпероксид и любой их комбинации.
22. Композиция предварительного катализатора по п.18, в которой одна или более карбоновых кислот выбраны из группы, состоящей из уксусной кислоты, лимонной кислоты, глюконовой кислоты, гликолевой кислоты, глиоксиловой кислоты, молочной кислоты, яблочной кислоты, малоновой кислоты, щавелевой кислоты. кислота, фосфоноуксусной кислоты, винной кислоты, глицериновой кислоты, глюконовой кислоты, миндальной кислоты, 2,4-гидроксибензойной кислоты, 2,6-пиридиндикарбоновой кислоты, нитротриуксусной кислоты, α-гидроксиизомасляной кислоты, метилмалоновой кислоты, фенилмалоновой кислоты, диглюконовой кислоты, иминодиуксусной кислоты, гидроксиметил-2-масляной кислоты и любой их комбинации.
23. Композиция предварительного катализатора по п.18, в которой одно или более азотсодержащих соединений выбрано из группы, состоящей из алканоламина, амида, амина, алкиламина, гидроксида аммония, анилина, гидроксиламина, мочевины и любой их комбинации.